(57)【要約】【課題】電子ペーパーの前面板において使用する透明基材であって、高い光透過性及び耐加水分解性を有し且つ柔軟性に優れた透明基材を提供する。【解決手段】本発明の電子ペーパー用透明基材２１は、脂環式エポキシ化合物と、柔軟性付与剤と、光酸発生剤とを含んだ塗液を固化させてなる。【選択図】図１
2018059998.tif 000002
【特許請求の範囲】
【請求項１】
脂環式エポキシ化合物と、柔軟性付与剤と、光酸発生剤とを含んだ塗液を固化させてなる電子ペーパー用透明基材。
【請求項２】
前記柔軟性付与剤は、ポリラクトントリオール及びポリカーボネートジオールの少なくとも一方を含んだ請求項１に記載の電子ペーパー用透明基材。
【請求項３】
請求項１又は２に記載の透明基材と、前記透明基材上に設けられた透明前面電極とを備えた前面板と、
前記透明前面電極と向き合った１以上の背面電極と、
前記透明前面電極と前記１以上の背面電極との間に位置し、複数のマイクロカプセルを含んだマイクロカプセル層であって、前記複数のマイクロカプセルの各々は、分散媒及びその中に分散した分散粒子を含有した分散液と、前記分散液を内包した透明被膜とを含み、前記分散粒子は前記分散媒中で電気泳動可能であるマイクロカプセル層と
を具備した電子ペーパー。
【発明の詳細な説明】
【技術分野】
【０００１】
本発明は、電子ペーパーに関する。
【背景技術】
【０００２】
近年、電子書籍の普及に伴い、マイクロカプセル型電気泳動方式などの、画像の保持に電力を必要としないか又は極めて小さな電力で画像を保持可能な表示方式を用いた表示装置、所謂、電子ペーパーが普及している。
【０００３】
マイクロカプセル型電気泳動方式の電子ペーパーは、例えば、透明電極を形成した透明基材にマイクロカプセルをコーティングしてなる前面板と、基材に駆動用の電極回路等を形成してなる背面板とを貼り合わせることで得られる。ここで使用するマイクロカプセルは、例えば、特許文献１に記載されているように、分散媒と分散粒子とを含入した分散液を透明被膜に内包させた構造を有している。
【０００４】
マイクロカプセル型電気泳動方式の電子ペーパーは、表示に反射光を利用する。そのため、この電子ペーパーの前面板に用いられる透明基材には、高い光透過性が求められる。
【０００５】
マイクロカプセル型電気泳動方式を用いた電子ペーパーは、低消費電力での表示及び書き換えが可能な表示装置である。それ故、この電子ペーパーは、電子書籍リーダー以外の用途、例えば、電子看板においても利用され得る。
【０００６】
電子看板は、屋内だけでなく、屋外において使用されることもある。そのため、電子看板に使用するマイクロカプセル型電気泳動方式の電子ペーパーには、前面板の透明基材が高い耐候性を有していることが求められる。
【０００７】
前面板の透明基材としては、ポリエチレンテレフタレートからなるものが一般的である。しかしながら、ポリエチレンテレフタレートは、屋外環境にさらされると加水分解を起こしてしまう。ポリエチレンテレフタレートが加水分解を起こすと、ポリエチレンテレフタレートからなる透明基材と透明電極との間で密着不良を生じ、これにより、透明電極とマイクロカプセル層との間でも密着不良を生じる可能性がある。この場合、電極に電圧を印加しても表示が変化しない非駆動部を生じることになる。
【０００８】
また、近年では、フレキシブルな電子ペーパーも注目されている。フレキシブルな電子ペーパーは、応用の幅が広い。そのような電子ペーパーでは、背面板としてフレキシブルプリント基板が用いられ、前面板の透明基材には柔軟性が求められる。
【先行技術文献】
【特許文献】
【０００９】
【特許文献１】特開２０００−２２１５４６号公報
【発明の概要】
【発明が解決しようとする課題】
【００１０】
本発明の目的は、電子ペーパーの前面板において使用する透明基材であって、高い光透過性及び耐加水分解性を有し且つ柔軟性に優れた透明基材を提供することにある。
【課題を解決するための手段】
【００１１】
本発明の第１側面によると、脂環式エポキシ化合物と、柔軟性付与剤と、光酸発生剤とを含んだ塗液を固化させてなる電子ペーパー用透明基材が提供される。
【００１２】
本発明の第２側面によると、前記柔軟性付与剤は、ポリラクトントリオール及びポリカーボネートジオールの少なくとも一方を含んだ第１側面に係る電子ペーパー用透明基材が提供される。
【００１３】
本発明の第３側面によると、第１又は第２側面に係る透明基材と、前記透明基材上に設けられた透明前面電極とを備えた前面板と、前記透明前面電極と向き合った１以上の背面電極と、前記透明前面電極と前記１以上の背面電極との間に位置し、複数のマイクロカプセルを含んだマイクロカプセル層であって、前記複数のマイクロカプセルの各々は、分散媒及びその中に分散した分散粒子を含有した分散液と、前記分散液を内包した透明被膜とを含み、前記分散粒子は前記分散媒中で電気泳動可能であるマイクロカプセル層とを具備した電子ペーパーが提供される。
【発明の効果】
【００１４】
本発明によると、電子ペーパーの前面板において使用する透明基材であって、高い光透過性及び耐加水分解性を有し且つ柔軟性に優れた透明基材が提供される。
【図面の簡単な説明】
【００１５】
【図１】本発明の一実施形態に係る電子ペーパーを概略的に示す断面図。
【図２】図１の電子ペーパーに使用可能なマイクロカプセルの一例を概略的に示す断面図。
【発明を実施するための形態】
【００１６】
本発明を実施するための一形態を、図面に従って説明する。  
図１は、本発明の一実施形態に係る電子ペーパーを概略的に示す断面図である。図２は、図１の電子ペーパーに使用可能なマイクロカプセルの一例を概略的に示す断面図である。
【００１７】
図１に示す電子ペーパー１は、電気泳動表示方式を採用した表示装置である。電子ペーパー１は、ドットマトリクス型の表示装置であってもよく、セグメント型の表示装置であってもよい。
【００１８】
電子ペーパー１は、前面板２と、マイクロカプセル層３と、接着層４と、背面板５とを含んでいる。電子ペーパー１は、その使用時に、前面板２を観察している観察者に対して画像を表示する。なお、以下の説明では、電子ペーパー１の構成要素について用語「前面」及び「背面」を使用する場合、その構成要素の２つの主面のうち、電子ペーパー１の使用時に観察者と向き合う面を「前面」と呼び、その裏面を「背面」と呼ぶこととする。
【００１９】
前面板２は、透明基材２１と透明前面電極２２とを含んでいる。  
透明基材２１は、透明前面電極２２を支持するとともに、マイクロカプセル層３を損傷から保護する役割を果たす。透明基材２１は、脂環式エポキシ化合物と柔軟性付与剤との混合樹脂と、その中に溶解又は分散した光酸発生剤とを含んだ塗液を固化させてなる。
【００２０】
脂環式エポキシ化合物は、例えば、分子中に２個以上のエポキシ基を有している。脂環式エポキシ化合物は、光酸発生剤４の存在下で活性エネルギー線照射することにより重合反応や架橋反応を起こす成分である。
【００２１】
脂環式エポキシ化合物としては、例えば、シクロへキセン又はシクロペンテン環等のシクロアルカン環を有する化合物を、過酸化水素及び過酸等の適当な酸化剤でエポキシ化することによって得られる、シクロヘキセンオキサイド又はシクロペンテンオキサイド含有化合物等が挙げられる。
【００２２】
具体的には、３，４−エポキシシクロヘキシルメチル−３’，４’−エポキシシクロヘキサンカルボキシレート、２−（３，４−エポキシシクロヘキシル−５，５−スピロ−３，４−エポキシ）シクロヘキサン−メタ−ジオキサン、ビス（３，４−エポキシシクロヘキシルメチル）アジペート、ビニルシクロヘキセンオキサイド、４−ビニルエポキシシクロヘキサン、ビス（３，４−エポキシ−６−メチルシクロヘキシルメチル）アジペート、３，４−エポキシ−６−メチルシクロヘキシル−３’，４’−エポキシ−６’−メチルシクロヘキサンカルボキシレート、メチレンビス（３，４−エポキシシクロヘキサン）、ジシクロペンタジエンジエポキサイド、エチレングリコールのジ（３，４−エポキシシクロヘキシルメチル）エーテル、エチレンビス（３，４−エポキシシクロヘキサンカルボキシレート）、エポキシ化テトラベンジルアルコール、ラクトン変性３，４−エポキシシクロヘキシルメチル−３’，４’−エポキシシクロヘキサンカルボキシレート、ラクトン変性エポキシ化テトラヒドロベンジルアルコール、シクロヘキセンオキサイドなどが挙げられる。
【００２３】
市販品としては、商品名「セロキサイド８０００」、「セロキサイド２０２１Ｐ」、「セロキサイド２０８１」（何れも（株）ダイセル製）などがある。
【００２４】
脂環式エポキシ化合物は、単独で又は２種以上を組み合わせて使用することができる。上記の中でも、脂環式エポキシ化合物としては、商品名「セロキサイド２０２１Ｐ」（（株）ダイセル製）が特に好ましい。
【００２５】
柔軟性付与剤は、脂環式エポキシ化合物と混ざり合っている。柔軟性付与剤は、透明基材２１の可撓性を高める役割を果たす。柔軟性付与剤は、例えば、ポリオール化合物である。
【００２６】
ポリオール化合物とは、１分子内に２個以上の水酸基を有し、数平均分子量が例えば２００以上の重合体（オリゴマー又はポリマー）である。このポリオール化合物には、例えば、ポリエーテルポリオール、ポリエステルポリオール、ポリカーボネートポリオール等が含まれる。なお、上記ポリオール化合物は、単独で又は２種以上を組み合わせて使用することができる。
【００２７】
上記ポリオール化合物が有する水酸基（２個以上の水酸基）は、アルコール性水酸基であってもよいし、フェノール性水酸基であってもよい。また、上記ポリオール化合物が有する水酸基の数（１分子中の水酸基の数）は、２個以上であればよく、特に限定されない。
【００２８】
上記ポリオール化合物における水酸基（２個以上の水酸基）の位置は、特に限定されないが、硬化剤との反応性の観点で、ポリオール分子の少なくとも一方の末端（重合体主鎖の末端）に存在することが好ましく、ポリオール分子の少なくとも両末端に存在することが特に好ましい。
【００２９】
上記ポリオール化合物は、その他の成分と配合した後に液状又はペースト状の材料を形成できればよく、それ自体は、固体であってもよいし、液体であってもよい。
【００３０】
上記ポリオール化合物の数平均分子量は、２００以上であればよく、特に限定されないが、２００〜１０００００が好ましく、より好ましくは３００〜５００００、さらに好ましくは４００〜４００００である。なお、上記ポリオール化合物の数平均分子量は、ゲルパーミエーションクロマトグラフィー（ＧＰＣ）により測定される、標準ポリスチレン換算の数平均分子量を意味する。
【００３１】
上記ポリオール化合物としては、例えば、分子内にエステル骨格（ポリエステル骨格）を有するポリエステルポリオール（ポリエステルポリオールオリゴマーを含む）、分子内にエーテル骨格（ポリエーテル骨格）を有するポリエーテルポリオール（ポリエーテルポリオールオリゴマーを含む）、及び分子内にカーボネート骨格（ポリカーボネート骨格）を有するポリカーボネートポリオール（ポリカーボネートポリオールオリゴマーを含む）などが挙げられる。上記ポリオール化合物には、その他の化合物、例えば、フェノキシ樹脂、エポキシ当量が１０００ｇ／ｅｑ．を超えるビスフェノール型高分子エポキシ樹脂、水酸基を有するポリブタジエン類、アクリルポリオールなども含まれる。
【００３２】
上記ポリエステルポリオールとしては、例えば、ポリオールとポリカルボン酸（多塩基酸）との又はヒドロキシカルボン酸の縮合重合（例えば、エステル交換反応）により得られるポリエステルポリオールや、ラクトン類の開環重合により得られるポリエステルポリオールなどが挙げられる。
【００３３】
上記ポリエステルポリオールを構成するモノマー成分としてのポリオールとしては、例えば、エチレングリコール、ジエチレングリコール、１，２−プロパンジオール、２−メチル−１，３−プロパンジオール、１，３−プロパンジオール、１，４−ブタンジオール、１，３−ブタンジオール、２，３−ブタンジオール、１，５−ペンタンジオール、２−メチル−１，５−ペンタンジオール、３−メチル−１，５−ペンタンジオール、２，３，５−トリメチル−１，５−ペンタンジオール、１，６−ヘキサンジオール、２−エチル−１，６−ヘキサンジオール、２，２，４−トリメチル−１，６−ヘキサンジオール、２，６−ヘキサンジオール、１，８−オクタンジオール、１，４−シクロヘキサンジメタノール、１，２−ジメチロールシクロヘキサン、１，３−ジメチロールシクロヘキサン、１，４−ジメチロールシクロヘキサン、１，１２−ドデカンジオール、ポリブタジエンジオール、ネオペンチルグリコール、テトラメチレングリコール、プロピレングリコール、ジプロピレングリコール、グリセリン、トリメチロールプロパン、１，３−ジヒドロキシアセトン、ヘキシレングリコール、１，２，６−ヘキサントリオール、ジトリメチロールプロパン、マンニトール、ソルビトール、及びペンタエリスリトールなどが挙げられる。
【００３４】
上記ポリエステルポリオールを構成するモノマー成分としてのポリカルボン酸としては、例えば、シュウ酸、アジピン酸、セバシン酸、フマル酸、マロン酸、コハク酸、グルタル酸、アゼライン酸、クエン酸、２，６−ナフタレンジカルボン酸、フタル酸、イソフタル酸、テレフタル酸、シトラコン酸、１，１０−デカンジカルボン酸、メチルヘキサヒドロ無水フタル酸、ヘキサヒドロ無水フタル酸、メチルテトラヒドロフタル酸無水物、テトラヒドロフタル酸無水物、無水ピロメリット酸、及び無水トリメリット酸などが挙げられる。
【００３５】
上記ポリエステルポリオールを構成するモノマー成分としてのヒドロキシカルボン酸としては、例えば、乳酸、りんご酸、グリコール酸、ジメチロールプロピオン酸、及びジメチロールブタン酸などが挙げられる。
【００３６】
上記ポリエステルポリオールを構成するモノマー成分としてのラクトン類としては、例えば、ε−カプロラクトン、δ−バレロラクトン、及びγ−ブチロラクトンなどが挙げられる。
【００３７】
上記ポリエステルポリオールとしては、例えば、商品名「プラクセル２０５」、「プラクセル２０５Ｈ」、「プラクセル２０５Ｕ」、「プラクセル２０５ＢＡ」、「プラクセル２０８」、「プラクセル２１０」、「プラクセル２１０ＣＰ」、「プラクセル２１０ＢＡ」、「プラクセル２１２」、「プラクセル２１２ＣＰ」、「プラクセル２２０」、「プラクセル２２０ＣＰＢ」、「プラクセル２２０ＮＰ１」、「プラクセル２２０ＢＡ」、「プラクセル２２０ＥＤ」、「プラクセル２２０ＥＢ」、「プラクセル２２０ＥＣ」、「プラクセル２３０」、「プラクセル２３０ＣＰ」、「プラクセル２４０」、「プラクセル２４０ＣＰ」、「プラクセル２１０Ｎ」、「プラクセル２２０Ｎ」、「プラクセルＬ２０５ＡＬ」、「プラクセルＬ２０８ＡＬ」、「プラクセルＬ２１２ＡＬ」、「プラクセルＬ２２０ＡＬ」、「プラクセルＬ２３０ＡＬ」、「プラクセル３０５」、「プラクセル３０８」、「プラクセル３１２」、「プラクセルＬ３１２ＡＬ」、「プラクセル３２０」、「プラクセルＬ３２０ＡＬ」、「プラクセルＬ３３０ＡＬ」、「プラクセル４１０」、「プラクセル４１０Ｄ」、「プラクセル６１０」、「プラクセルＰ３４０３」、及び「プラクセルＣＤＥ９Ｐ」（何れも（株）ダイセル製）等の市販品を使用することができる。
【００３８】
上記ポリエーテルポリオールとしては、例えば、ポリオール類への環状エーテル化合物の付加反応により得られるポリエーテルポリオール、及びアルキレンオキシドの開環重合により得られるポリエーテルポリオールなどが挙げられる。
【００３９】
上記ポリエーテルポリオールとしては、より具体的には、例えば、エチレングリコール、ジエチレングリコール、１，２−プロパンジオール（プロピレングリコール）、２−メチル−１，３−プロパンジオール、１，３−プロパンジオール、１，４−ブタンジオール（テトラメチレングリコール）、１，３−ブタンジオール、２，３−ブタンジオール、１，５−ペンタンジオール、２−メチル−１，５−ペンタンジオール、３−メチル−１，５−ペンタンジオール、２，３，５−トリメチル−１，５−ペンタンジオール、１，６−ヘキサンジオール、２−エチル−１，６−ヘキサンジオール、２，２，４−トリメチル−１，６−ヘキサンジオール、２，６−ヘキサンジオール、１，８−オクタンジオール、１，４−シクロヘキサンジメタノール、１，２−ジメチロールシクロヘキサン、１，３−ジメチロールシクロヘキサン、１，４−ジメチロールシクロヘキサン、１，１２−ドデカンジオール、ポリブタジエンジオール、ネオペンチルグリコール、ジプロピレングリコール、グリセリン、トリメチロールプロパン、１，３−ジヒドロキシアセトン、ヘキシレングリコール、１，２，６−ヘキサントリオール、ジトリメチロールプロパン、マンニトール、ソルビトール、及びペンタエリスリトールなどのポリオール類の多量体；上記ポリオール類と、エチレンオキサイド、プロピレンオキサイド、１，２−ブチレンオキサイド、１，３−ブチレンオキサイド、２，３−ブチレンオキサイド、テトラヒドロフラン、及びエピクロロヒドリン等のアルキレンオキサイドとの付加物；並びにテトラヒドロフラン類などの環状エーテルの開環重合体（例えば、ポリテトラメチレングリコール）等が挙げられる。
【００４０】
上記ポリエーテルポリオールとしては、例えば、商品名「ＰＥＰ−１０１」（フロイント産業（株）製）；商品名「アデカプルロニックＬ」、「アデカプルロニックＰ」、「アデカプルロニックＦ」、「アデカプルロニックＲ」、「アデカプルロニックＴＲ」、及び「アデカＰＥＧ」（何れもアデカ（株）製）；商品名「ＰＥＧ＃１０００」、「ＰＥＧ＃１５００」、及び「ＰＥＧ＃１１０００」（何れも日油（株）製）；商品名「ニューポールＰＥ−３４」、「ニューポールＰＥ−６１」、「ニューポールＰＥ−７８」、「ニューポールＰＥ−１０８」、「ＰＥＧ−２００」、「ＰＥＧ−６００」、「ＰＥＧ−２０００」、「ＰＥＧ−６０００」、「ＰＥＧ−１００００」、及び「ＰＥＧ−２００００」（何れも三洋化成工業（株）製）；商品名「ＰＴＭＧ１０００」、「ＰＴＭＧ１８００」、及び「ＰＴＭＧ２０００」（何れも三菱化学（株）製）；並びに「ＰＴＭＧプレポリマー」（三菱樹脂（株）製）等の市販品を使用することができる。
【００４１】
上記ポリカーボネートポリオールとは、分子内に２個以上の水酸基を有するポリカーボネートである。中でも、上記ポリカーボネートポリオールとしては、分子内に２個の末端水酸基を有するポリカーボネートジオールが好ましい。
【００４２】
上記ポリカーボネートポリオールは、通常のポリカーボネートポリオールを製造する方法と同じく、ホスゲン法、又は、ジメチルカーボネート及びジエチルカーボネートのようなジアルキルカーボネート又はジフェニルカーボネートを用いるカーボネート交換反応（特開昭６２−１８７７２５号公報、特開平２−１７５７２１号公報、特開平２−４９０２５号公報、特開平３−２２０２３３号公報、特開平３−２５２４２０号公報等）などにより合成される。上記ポリカーボネートポリオールにおけるカーボネート結合は熱分解を受けにくいため、ポリカーボネートポリオールを含む樹脂硬化物は高温高湿下でも優れた安定性を示す。
【００４３】
上記ジアルキルカーボネート又はジフェニルカーボネートと共にカーボネート交換反応で用いられるポリオールとしては、例えば、１，６−ヘキサンジオール、エチレングリコール、ジエチレングリコール、１，３−プロパンジオール、１，４−ブタンジオール、１，３−ブタンジオール、２，３−ブタンジオール、１，５−ペンタンジオール、３−メチル−１，５−ペンタンジオール、１，４−シクロヘキサンジメタノール、１，８−オクタンジオール、１，９−ノナンジオール、１，１２−ドデカンジオール、ブタジエンジオール、ネオペンチルグリコール、テトラメチレングリコール、プロピレングリコール、及びジプロピレングリコール等が挙げられる。
【００４４】
上記ポリカーボネートポリオールとしては、例えば、商品名「プラクセルＣＤ２０５ＰＬ」、「プラクセルＣＤ２０５ＨＬ」、「プラクセルＣＤ２１０ＰＬ」、「プラクセルＣＤ２１０ＨＬ」、「プラクセルＣＤ２２０ＰＬ」、及び「プラクセルＣＤ２２０ＨＬ」（何れも（株）ダイセル製）；商品名「ＵＨ−ＣＡＲＢ５０」、「ＵＨ−ＣＡＲＢ１００」、「ＵＨ−ＣＡＲＢ３００」、「ＵＨ−ＣＡＲＢ９０（１／３）」、「ＵＨ−ＣＡＲＢ９０（１／１）」、及び「ＵＣ−ＣＡＲＢ１００」（何れも宇部興産（株）製）；並びに、商品名「ＰＣＤＬ  Ｔ４６７１」、「ＰＣＤＬ  Ｔ４６７２」、「ＰＣＤＬ  Ｔ５６５０Ｊ」、「ＰＣＤＬ  Ｔ５６５１」、及び「ＰＣＤＬ  Ｔ５６５２」（何れも旭化成ケミカルズ（株）製）等の市販品を使用することができる。
【００４５】
上記ポリエーテルポリオール、ポリエステルポリオール、及びポリカーボネートポリオール以外のポリオールとしては、例えば、商品名「ＹＰ−５０」、「ＹＰ−５０Ｓ」、「ＹＰ−５５Ｕ」、「ＹＰ−７０」、「ＺＸ−１３５６−２」、「ＹＰＢ−４３Ｃ」、「ＹＰＢ−４３Ｍ」、「ＦＸ−３１６」、「ＦＸ−３１０Ｔ４０」、「ＦＸ−２８０Ｓ」、「ＦＸ−２９３」、「ＹＰＳ−００７Ａ３０」、及び「ＴＸ−１０１６」（何れも新日鐵化学（株）製）や、商品名「ｊＥＲ１２５６」、「ｊＥＲ４２５０」、及び「ｊＥＲ４２７５」（何れも三菱化学（株）製）などのフェノキシ樹脂；商品名「エポトートＹＤ−０１４」、「エポトートＹＤ−０１７」、「エポトートＹＤ−０１９」、「エポトートＹＤ−０２０Ｇ」、「エポトートＹＤ−９０４」、及び「エポトートＹＤ−９０７」、「エポトートＹＤ−６０２０」（何れも新日鐵化学（株）製）や、商品名「ｊＥＲ１００７」、「ｊＥＲ１００９」、「ｊＥＲ１０１０」、「ｊＥＲ１００５Ｆ」、「ｊＥＲ１００９Ｆ」、「ｊＥＲ１００６ＦＳ」、及び「ｊＥＲ１００７ＦＳ」（何れも三菱化学（株）製）などのエポキシ当量が１０００ｇ／ｅｑ．を超えるビスフェノール型高分子エポキシ樹脂；商品名「Ｐｏｌｙ  ｂｄ  Ｒ−４５ＨＴ」、「Ｐｏｌｙ  ｂｄ  Ｒ−１５ＨＴ」、「Ｐｏｌｙ  ｉｐ」、及び「ＫＲＡＳＯＬ」（何れも出光興産（株）製）や、商品名「α−ωポリブタジエングリコール  Ｇ−１０００」、「α−ωポリブタジエングリコール  Ｇ−２０００」、及び「α−ωポリブタジエングリコール  Ｇ−３０００」（何れも日本曹達（株）製）などの水酸基を有するポリブタジエン類；並びに、商品名「ヒタロイド３９０３」、「ヒタロイド３９０４」、「ヒタロイド３９０５」、「ヒタロイド６５００」、「ヒタロイド６５００Ｂ」、及び「ヒタロイド３０１８Ｘ」（何れも日立化成工業（株）製）や、商品名「アクリディックＤＬ−１５３７」、「アクリディックＢＬ−６１６」、「アクリディックＡＬ−１１５７」、「アクリディックＡ−３２２」、「アクリディックＡ−８１７」、「アクリディックＡ−８７０」、「アクリディックＡ−８５９−Ｂ」、「アクリディックＡ−８２９」、及び「アクリディックＡ−４９−３９４−ＩＭ」（何れもＤＩＣ（株）製）や、商品名「ダイヤナールＳＲ−１３４６」、「ダイヤナールＳＲ−１２３７」、及び「ダイヤナールＡＳ−１１３９」（何れも三菱レイヨン（株）製）などのアクリルポリオール等の市販品を使用することができる。
【００４６】
なお、上記ポリオール化合物は、単独で又は２種以上を組み合わせて使用することができる。ポリオール化合物（Ｂ）としては、商品名「プラクセル３０５」及び「プラクセル３０８」（何れも（株）ダイセル製）などのポリエステルポリオールや、商品名「プラクセルＣＤ２０５ＰＬ」（（株）ダイセル製）などのカーボネートジオールが特に好ましい。
【００４７】
特には、上記ポリオール化合物は、ポリラクトントリオール及びポリカーボネートジオールの少なくとも一方を含んでいることが好ましく、ポリラクトントリオール及びポリカーボネートジオールの少なくとも一方からなることがより好ましい。この場合、透明基材２１に、特に優れた曲げ特性を付与することができる。
【００４８】
光酸発生剤は、混合樹脂中に溶解又は分散している。光酸発生剤は、例えば、カチオン性光重合開始剤である。光酸発生剤とは、活性光線又は放射線の照射により、酸を発生する化合物であり、例えば、スルホン酸誘導体、オニウム塩類、及びカルボン酸エステル類が挙げられる。
【００４９】
スルホン酸誘導体としては、例えば、ジスルホン類、ジスルホニルジアゾメタン類、ジスルホニルメタン類、スルホニルベンゾイルメタン類、トリフルオロメチルスルホネート誘導体などのイミドスルホネート類、ベンゾインスルホネート類、１−オキシ−２−ヒドロキシ−３−プロピルアルコールのスルホネート類、ピロガロールトリスルホネート類、及びベンジルスルホネート類を挙げることができる。具体的には、ジフェニルジスルホン、ジトシルジスルホン、ビス（フェニルスルホニル）ジアゾメタン、ビス（クロルフェニルスルホニル）ジアゾメタン、ビス（キシリルスルホニル）ジアゾメタン、フェニルスルホニルベンゾイルジアゾメタン、ビス（シクロヘキシルスルホニル）メタン、ベンゾイントシラート、１，２−ジフェニル−２−ヒドロキシプロピルトシラート、１，２−ジ（４−メチルメルカプトフェニル）−２−ヒドロキシプロピルトシラート、ピロガロールメチルスルホネート、ピロガロールエチルスルホネート、２，６−ジニトロフェニルメチルトシラート、オルト−ニトロフェニルメチルトシラート、及びパラ−ニトロフェニルトシラートなどを挙げることができる。
【００５０】
カルボン酸エステルとしては、例えば、１，８−ナフタレンジカルボン酸イミドメチルスルホネート、１，８−ナフタレンジカルボン酸イミドトシルスルホネート、１，８−ナフタレンジカルボン酸イミドトリフルオロメチルスルホネート、１，８−ナフタレンジカルボン酸イミドカンファースルホネート、コハク酸イミドフェニルスルホネート、コハク酸イミドトシルスルホネート、コハク酸イミドトリフルオロメチルスルホネート、コハク酸イミドカンファースルホネート、フタル酸イミドトリフルオロスルホネート、及びシス−５−ノルボルネン−エンド−２，３−ジカルボン酸イミドトリフルオロメチルスルホネートなどを挙げることができる。
【００５１】
オニウム塩としては、例えば、テトラフルオロボレート（ＢＦ４−）、ヘキサフルオロホスフェート（ＰＦ６−）、ヘキサフルオロアンチモネート（ＳｂＦ６−）、ヘキサフルオロアルセネート（ＡｓＦ６−）、ヘキサクロルアンチモネート（ＳｂＣｌ６−）、テトラフェニルボレート、テトラキス（トリフルオロメチルフェニル）ボレート、テトラキス（ペンタフルオロメチルフェニル）ボレート、過塩素酸イオン（ＣｌＯ４−）、トリフルオロメタンスルフォン酸イオン（ＣＦ３ＳＯ３−）、フルオロスルフォン酸イオン（ＦＳＯ３−）、トルエンスルフォン酸イオン、トリニトロベンゼンスルフォン酸アニオン、及びトリニトロトルエンスルフォン酸アニオン等のアニオンを有するスルホニウム塩またはヨードニウム塩を使用することができる。
【００５２】
スルホニウム塩として、例えば、トリフェニルスルホニウムヘキサフルオロホスフェート、４，４’−ビス〔ジフェニルスルホニオ〕ジフェニルスルフィドビスヘキサフルオロホスフェート、４，４’−ビス〔ジ（β−ヒドロキシエトキシ）フェニルスルホニオ〕ジフェニルスルフィドビスヘキサフルオロホスフェート、及び４−フェニルカルボニル−４’−ジフェニルスルホニオ−ジフェニルスルフィドヘキサフルオロホスフェートなどのヘキサフルオロホスフェート系スルホニウム塩；トリフェニルスルホニウムヘキサフルオロアンチモネート、４，４’−ビス〔ジ（β−ヒドロキシエトキシ）フェニルスルホニオ〕ジフェニルスルフィドビスヘキサフルオロアンチモネート、７−〔ジ（ｐ−トルイル）スルホニオ〕−２−イソプロピルチオキサントンヘキサフルオロアンチモネート、及び４−（ｐ−ｔｅｒｔ−ブチルフェニルカルボニル）−４’−ジフェニルスルホニオ−ジフェニルスルフィドヘキサフルオロアンチモネートなどのヘキサフルオロアンチモネート系スルホニウム塩；トリフェニルスルホニウムテトラキス（ペンタフルオロフェニル）ボレート、７−〔ジ（ｐ−トルイル）スルホニオ〕−２−イソプロピルチオキサントンテトラキス（ペンタフルオロフェニル）ボレート、及び４−（ｐ−ｔｅｒｔ−ブチルフェニルカルボニル）−４’−ジ（ｐ−トルイル）スルホニオ−ジフェニルスルフィドテトラキス（ペンタフルオロフェニル）ボレートなどのテトラキス（ペンタフルオロフェニル）ボレート系スルホニウム塩が挙げられる。
【００５３】
市販品としては、例えば、商品名「ＵＶＩ−６９７０」及び「ＵＶＩ−６９７４」（何れもユニオンカーバイド製）；商品名「ＳＰ−１７０」、「ＳＰ−１７１」、「ＳＰ−１７２」、「ＳＰ−１５０」、及び「ＳＰ−１５１」（何れも（株）ＡＤＥＫＡ製）；並びに、商品名「ＣＰＩ−１０１Ａ」、「ＣＰＩ−１００Ｐ」、及び「ＣＰＩ−２１０Ｓ」（何れもサンアプロ（株）製）が挙げられる。好ましくは、商品名「ＳＰ−１７０」若しくは「ＳＰ−１７２」（何れも（株）ＡＤＥＫＡ製）、又は、商品名「ＣＰＩ−２１０Ｓ」若しくは「ＣＰＩ−１０１Ａ」（何れもサンアプロ（株）製）である。  
上記の酸発生剤は、単独で又は２種以上を組み合わせて使用することができる。
【００５４】
透明基材２１の厚さは、約２５μｍ乃至約２５０μｍの範囲内にあることが好ましい。透明基材２１が薄すぎる場合には、透明基材２１がマイクロカプセル層３を保護する機能が不十分となる。
【００５５】
この透明基材２１は、高い光透過性を有している。また、この透明基材２１は、電子ペーパーの透明基材として一般に用いられるポリエチレンテレフタレートフィルムと比較して、耐加水分解性に優れている。加えて、この透明基材２１は、ガラス転移点が高く且つ脆性の脂環式エポキシ化合物と柔軟性付与剤とを組み合わせているため、ガラス転移点が低く、柔軟性に優れている。
【００５６】
透明前面電極２２は、透明基材２１の背面に設けられている。透明前面電極２２は、例えば、インジウム錫酸化物などの透明導電材料からなる。
【００５７】
マイクロカプセル層３は、透明前面電極２２を間に挟んで透明基材２１と向き合うように設置されている。マイクロカプセル層３は、複数のマイクロカプセル３０を含んでいる。各マイクロカプセル３０は、図２に示すように、分散液３１と、これを内包した透明被膜３２とを含んでいる。
【００５８】
分散液３１は、分散媒３０１と分散粒子３０２ａ及び３０２ｂとを含んでいる。  
分散媒３０１は、電気絶縁性の透明な液体である。分散媒３０１としては、例えば、シリコーンオイル等の粘性の高い液体を使用することができる。
【００５９】
分散粒子３０２ａ及び３０２ｂは、極性が互いに異なる荷電粒子である。また、分散粒子３０２ａ及び３０２ｂは、反射率や反射スペクトルなどの光学特性が互いに異なっている。分散粒子３０２ａ及び３０２ｂは、分散媒３０１中を電気泳動可能である。
【００６０】
一例によれば、分散粒子３０２ａは正帯電性の白色粒子であり、分散粒子３０２ｂは負帯電性の黒色粒子である。白色粒子としては、例えば、チタニア粒子、カオリン粒子、又は酸化亜鉛粒子を使用することができる。黒色粒子としては、例えば、カーボンブラック粒子又はフェライト粒子を使用することができる。
【００６１】
透明被膜３２は、例えば、メタクリル酸樹脂、ユリア樹脂、及びアラビアゴムなどのポリマーからなる。
【００６２】
接着層４は、マイクロカプセル層３の背面に設けられている。接着層４は、感圧接着剤や感熱接着剤を用いて形成することができる。接着層４は、粘着面に剥離紙を有する片面粘着テープ又は両面粘着テープを用いて、マイクロカプセル層３の背面に設けてもよい。即ち、接着層４は、片面粘着テープの非粘着面を接着剤によってマイクロカプセル層３に貼るか、又は、両面粘着テープの一方の剥離テープを剥がしてマイクロカプセル層３に貼ることにより、マイクロカプセル層３の背面に設けてもよい。接着層４の厚さは、約１０μｍ乃至約５０μｍの範囲内にあることが好ましい。
【００６３】
背面板５は、基材５１と、１以上の背面電極５２とを含んでいる。背面板５は、背面電極５２が接着層４と接触するように、マイクロカプセル層３及び接着層４を間に挟んで前面板２に貼り合わされている。
【００６４】
基材５１は、電気絶縁性の層を含んでいる。基材５１は、硬質であってもよいが、典型的には可撓性である。基材５１は、絶縁層のみからなるものであってもよい。或いは、電子ペーパー１が、例えば、ドットマトリクス型又はセグメント型の表示装置である場合には、基材５１は、電気絶縁性の支持体層と回路とを含んだ回路基板であってもよい。
【００６５】
背面電極５２は、前面電極２２とともに、それらの間に介在したマイクロカプセル層３に対して電圧を印加するために設けられている。電子ペーパー１がドットマトリクス型の表示装置である場合には、背面電極５２は、例えば、二方向に規則的に配列するように設ける。電子ペーパー１がセグメント型の表示装置である場合には、背面電極５２の形状及び配置は、表示画像を構成するセグメントの形状及び配置に対応させる。
【００６６】
分散粒子３０２ａが正帯電性の白色粒子であり、分散粒子３０２ｂが負帯電性の黒色粒子である場合、背面電極５２の電位を透明前面電極２２の電位と比較してより低くすると、分散粒子３０２ａは背面電極５２へ向けて電気泳動し、分散粒子３０２ｂは透明前面電極２２へ向けて電気泳動する。その結果、図１に示すように、各マイクロカプセル３０において、分散粒子３０２ａは背面電極５２側の領域に集まり、分散粒子３０２ｂは透明前面電極２２側の領域に集まる。それ故、電子ペーパー１は、黒色の画像を表示する。
【００６７】
また、この場合、背面電極５２の電位を透明前面電極２２の電位と比較してより高くすると、分散粒子３０２ａは透明前面電極２２へ向けて電気泳動し、分散粒子３０２ｂは背面電極５２へ向けて電気泳動する。その結果、各マイクロカプセル３０において、分散粒子３０２ａは透明前面電極２２側の領域に集まり、分散粒子３０２ｂは背面電極５２側の領域に集まる。それ故、電子ペーパー１は、白色の画像を表示する。
【００６８】
この電子ペーパー１は、例えば、以下の方法により製造することができる。先ず、前面板２を準備し、その透明前面電極２２上にマイクロカプセル層３を形成して、前面板２とマイクロカプセル層３とを含んだ複合体を形成する。次いで、マイクロカプセル層３の表面に接着層４を設ける。その後、前面板２と背面板５とを、背面電極５２が接着層４と接触するように貼り合わせる。以上のようにして、電子ペーパー１を得る。
【００６９】
上記の通り、この電子ペーパー１において前面板２が含んでいる透明基材２１は、高い光透過性及び耐加水分解性を有している。それ故、この電子ペーパー１は、屋外で使用した場合であっても、加水分解に起因した表示不良を生じ難く、高い表示品位を維持することができる。
【００７０】
また、上記の通り、この電子ペーパー１において前面板２が含んでいる透明基材２１は、柔軟性に優れている。それ故、背面板５として柔軟性に優れたものを使用した場合には、電子ペーパー１を柔軟性に優れたものとすることができる。
【実施例】
【００７１】
以下、本発明の実施例を説明するが、本発明は、これらの実施例になんら限定されるものではない。
【００７２】
＜実施例１＞
図１に示す電子ペーパー１を、以下の方法により製造した。  
先ず、以下の組成：
脂環式エポキシ化合物：３’，４’−エポキシシクロヘキシルメチル  ３，４−エポキシシクロヘキサンカルボキシレート  ８０質量部
柔軟性付与剤：ポリカーボネートジオール  ２０質量部
光酸発生剤：ＳＰ−１７０  １質量部
を有する塗液を準備した。
【００７３】
次に、この塗液を用いて、透明基材２１を形成した。具体的には、この塗液からなる塗膜を形成し、この塗膜への電離放射線照射及びポストベークを行うことにより、厚さが７５μｍの透明基材２１を形成した。この透明基材２１は、高い光透過性を有していた。
【００７４】
次いで、この透明基材２１の一方の主面上に、インジウム錫酸化物（ＩＴＯ）からなる透明前面電極２２を形成した。以上のようにして、前面板２を得た。
【００７５】
次に、透明前面電極２２上に、マイクロカプセル層３を形成した。続いて、マイクロカプセル層３上に、ウレタン系樹脂からなる接着剤を塗布して、接着層４を形成した。
【００７６】
その後、前面板２と背面板５とを、接着層４が背面電極５２と接触するように貼り合わせた。更に、このようにして得られた構造の端部を、エポキシ樹脂でシールした。
【００７７】
以上のようにして、縦方向の寸法が１００ｍｍ、横方向の寸法が１２０ｍｍの電子ペーパー１を得た。
【００７８】
この電子ペーパー１で画像の表示を行ったところ、高品位の画像を表示することができた。また、この電子ペーパー１は、柔軟性に優れていた。
【００７９】
次に、この電子ペーパー１を、温度が６０℃、湿度が８０％の条件下で、１００時間にわたって保管し、非駆動部の有無を確認した。その結果を表１に示す。なお、評価にあたっては、非駆動部が１箇所も認められない場合を合格（○）とし、非駆動部が１箇所以上認められた場合を不合格（×）とした。
【００８０】
＜比較例１＞
透明基材２１として厚さが７５μｍのポリエチレンテレフタレートフィルムを使用したこと以外は実施例１と同様の方法により、電子ペーパー１を作製し、その評価を行った。その結果を表１に示す。
【００８１】
【表１】
2018059998.tif 000003
【００８２】
表１に示すように、実施例１に係る電子ペーパーは、比較例１に係る電子ペーパーと比較して、非駆動部が発生しておらず、耐候性に優れていることが確認された。
【符号の説明】
【００８３】
１…電子ペーパー、２…前面板、３…マイクロカプセル層、４…接着層、５…背面板、２１…透明基材、２２…透明前面電極、３０…マイクロカプセル、３１…分散液、３２…透明被膜、５１…基材、５２…背面電極、３０１…分散媒、３０２ａ…分散粒子、３０２ｂ…分散粒子。
【図１】
2018059998.tif 000004
【図２】
2018059998.tif 000005